(57)【要約】  【課題】  退色速度が速いという優れたフォトクロミック特性を示し、しかも硬度や耐熱性、耐吸水性は実用的レベルであり、更に低屈折率のリムレス眼鏡に使用できる十分な耐穿孔加工強度をも兼ね備えたフォトクロミック性プラスチックレンズを与える重合硬化性組成物を提供する。  【解決手段】  ２，２−ビス（４−メタクリロイルオキシポリエトキシフェニル）プロパンのような２つのフェニレン基が特定の基を介して結合した構造を有する特定の２官能モノマー、トリプロピレングリコールジメタクリレートのような重合性プロピレングリコールモノマー、トリメチロールプロパントリメタクリレートのような多官能モノマー及び必要に応じてこれら以外のモノマーを特定の割合で含む重合性単量体成分に特定量のフォトクロミック化合物を配合する。【選択図】  なし【特許請求の範囲】
【請求項１】
（Ｉ）：  （I-1）下式（１）で表される２官能重合性単量体からなる成分７〜２０質量％、（I-2）下式（２）で表される２官能重合性単量体からなる成分１０〜６０質量％、（I-3）下記式（３）で表される多官能重合性単量体からなる成分１〜１５質量％及び（I-3）前記（I-1）乃至（I-3）の何れにも該当しない重合性単量体からなる成分５〜８２質量％からなる重合性単量体組成物１００質量部並びに
（II）：  フォトクロミック化合物０．００１〜５質量部
を含有してなることを特徴とする重合硬化性組成物。
【化１】
2005239887.tif 000017
｛式中、Ｒ１及びＲ２はそれぞれ独立に水素原子又はメチル基であり、Ｒ３及びＲ４はそれぞれ独立に水素原子又は炭素数１〜２のアルキル基であり、基−Ｘ−は−Ｏ−、−Ｓ−、−Ｓ（＝Ｏ）２−、−Ｃ（＝Ｏ）−Ｏ−、−ＣＨ２−、−ＣＨ＝ＣＨ−又は−Ｃ（ＣＨ３）２−で表される基であり、ｍ及びｎはｍ＋ｎが２〜３０となる整数である。｝
【化２】
2005239887.tif 000018
（式中、Ｒ５及びＲ６は、それぞれ独立に水素原子又はメチル基であり、ｐは１〜４の整数である。｝
【化３】
2005239887.tif 000019
｛式中、Ｒ７は水素原子又はメチル基であり、基−Ｒ８−は−ＣＨ２ＣＨ２Ｏ−、−ＣＨ２ＣＨ（ＣＨ３）Ｏ−又は−Ｃ（＝Ｏ）ＣＨ２ＣＨ２ＣＨ２ＣＨ２ＣＨ２Ｏ−で表される基であり、Ｒ９は３〜６価の有機残基であり、ａは０〜３の整数であり、ｂは３〜６の整数である。｝
【請求項２】
請求項１に記載の重合硬化性組成物を重合して得られる硬化体。
【請求項３】
高分子マトリックス中にフォトクロミック化合物が分散した成型体からなる眼鏡レンズおいて、以下に定義される退色半減期が４分以下であり、吸水率が３％以下であり、屈折率が１．５１８〜１．５３０であり、且つ以下に定義される引張り強度が１５Ｋｇｆ以上であることを特徴とする前記眼鏡レンズ。
退色半減期：  眼鏡レンズに紫外線を照射してフォトクロミック化合物を発色状態にした後に紫外線照射を止めたときに、発色時の最大波長における吸光度が発色時の１／２まで低下するのに要する時間
引張り強度：  眼鏡レンズの重心又はその近傍を通り且つ該レンズ基材を横断する任意の直線とレンズ基材周縁との２つの交点からそれぞれ４ｍｍ内側の当該直線上の２点をそれぞれ中心として、該レンズに直径２ｍｍφの２つの穴をドリル加工により穿孔し、次いで得られた２つの穿孔に夫々直径１．６ｍｍφのステンレス製の棒を貫通せしめた後にこれら２本の棒を夫々引張り試験機の上下のチャックに固定し、５ｍｍ／分の速度で引張り試験を行なったときの引張り強度
【請求項４】
請求項３に記載の眼鏡レンズ又は該眼鏡レンズに表面処理を施した表面処理眼鏡レンズからなる眼鏡レンズと、該眼鏡レンズを使用時に掛止させるためのアーム部材とを具備することを特徴とする眼鏡。
【請求項５】
眼鏡レンズが螺子孔を有し、当該眼鏡レンズと前記アーム部材とが該レンズに螺子止めされた蝶番を介して連結している請求項４に記載の眼鏡。
【発明の詳細な説明】
【技術分野】
【０００１】
本発明は、優れたフォトクロミック特性と優れた強度特性、さらに、優れた耐吸水性を兼ね備えた新規なフォトクロミック硬化体を与える重合硬化性組成物に関する。
【背景技術】
【０００２】
フォトクロミック眼鏡とは、太陽光のような紫外線を含む光が照射される屋外ではレンズが速やかに着色してサングラスとして機能し、そのような光の照射がない屋内においては退色して透明な通常の眼鏡として機能する眼鏡であり、特にプラスチック製のものは近年その需要が増大している。
【０００３】
フォトクロミック性を有するプラスチック眼鏡レンズ（プラスチック性フォトクロミック眼鏡レンズ）の製造方法の一つとして、モノマーにフォトクロミック化合物を溶解させそれを重合させることにより直接フォトクロミックレンズを得る方法（以下、練り込み法という）が知られている。該方法は、フォトクロミック性の付与をレンズ成形と同時に行なうものであり、一旦レンズを成形してから後でフォトクロミック性を付与するための処理を行なう方法と比べて一段階でフォトクロミック性プラスチックレンズが得られるという利点を有している。
【０００４】
フォトクロミック性はフォトクロミック化合物が光エネルギーを吸収して可逆的な構造変化を起すことにより発現するのであるが、練り込み法で得られるフォトクロミック性プラスチックレンズにおいては、フォトクロミック化合物が硬化体マトリックス中に分散しているため、発色濃度や退色速度といったフォトクロミック特性に関してフォトクロミック化合物が本来有する特性を十分に発揮できないことが多い。これは、溶液中に比べてこのようなマトリックス中では自由空間が圧倒的に小さいため、このような構造変化が制約を受け易いという理由によるもので、特に硬度及び耐熱性の高い硬化体マトリックスに高分子量のフォトクロミック化合物を分散させた場合にその傾向は顕著である。たとえば、プラスチックレンズ基材として汎用されている硬化体組成物に分子量３００以上のフォトクロミック化合物を分散させた場合には、フォトクロミック化合物の退色半減期は大幅に長くなり（退色速度が大幅に遅くなり）、硬化体マトリックス中の退色半減期は溶液中の退色半減期の５０倍以上になってしまうことがある。
【０００５】
このような問題のない、即ち優れたフォトクロミック特性を有し硬度及び耐熱性が高いフォトクロミック性硬化体を与える硬化体組成物としては、（Ａ）単独重合したときに得られる重合体のＬスケールロックウエル硬度が４０以下である重合性単量体、（Ｂ）単独重合したときに得られる重合体のＬスケールロックウエル硬度が６０以上である３官能以上の重合性単量体、（Ｃ）単独重合したときに得られる重合体のＬスケールロックウエル硬度が６０以上である２官能の重合性単量体及び（Ｄ）フォトクロミック化合物を含んでなる重合硬化性組成物（以下、従来組成物ともいう）が知られている（特許文献１参照）。
【０００６】
【特許文献１】国際公開第０１／０５８５４号パンフレット
【発明の開示】
【発明が解決しようとする課題】
【０００７】
上記組成物は練り込み法でフォトクロミック性プラスチックレンズを製造する際の原料組成物として極めて有用なものであるが、該組成物を硬化させて得られた硬化体を最近流行しているリムレス眼鏡（使用時にレンズを掛止させるためのアーム部材と螺子孔を有するレンズとが、該レンズに螺子止めされた蝶番を介して連結された縁のない眼鏡）に用いようとする場合には、ドリルを用いて穿孔加工する際に亀裂が入ったり、或いは穿孔加工時に特に問題がない場合でも固定されたアーム部材に負荷をかけると固定部のレンズが破損したりするという問題が発生することが明らかとなった。
【０００８】
そこで、このような穿孔加工時或いは加工後の強度（以下、耐穿孔加工強度ともいう）が低下する原因を探るべく、上記従来組成物の組成比を検討した結果、特に、前述の単独重合したときに得られる重合体のＬスケールロックウエル硬度が６０以上である３官能以上の重合性単量体（以下、多官能モノマーともいう。）の添加量が多い場合には硬化体の耐穿孔加工強度が著しく低下することが判明した。このことから耐穿孔加工強度向上のためには多官能モノマー量を減らせば良いと考えられるが、多官能モノマーの添加量を少なくしすぎると、優れたフォトクロミック特性を得ることが難しくなるといったトレードオフの関係が存在することが明らかとなった。そして、該知見に基づき更に検討を行なったところ、重合硬化性組成物中に含まれる前記多官能モノマーの配合割合を特定の範囲とし、更に２官能重合性単量体として２つのフェニレン基が特定の基を介して結合した構造を有する特定の重合性単量体を特定量含むものを使用したフォトクロミック性硬化性組成物（以下、改良組成物ともいう）は、上記の特性を満たすことができることを見出すに至った（特願２００３−２０８７８４）。
【０００９】
一方、プラスチックレンズにおいてはその耐擦傷性を高めるためにハードコートを施して使用されることが多いが、ハードコート施用前のレンズの吸水率が高い場合には、ハードコート液を塗布し、熱硬化させたときにレンズの端にひび割れ（クラック）が生じることがある。
さらにまた、プラスチック眼鏡レンズにおいては、レンズの屈折率の幅が大きいことが特徴の一つとなっており、近視等の重篤度やレンズの軽量性或いは強度等を勘案して各需要者の要求に応じた屈折率のものが適宜選択されている。例えば、近視の重篤度が低い場合には適度な厚さを有し実用上十分な強度的の眼鏡レンズを得ようとする場合には、屈折率が１．５００〜１．５３０の範囲にある所謂低屈折レンズが使用されることが多い（高屈折レンズは耐衝撃性が低いものも多く、またレンズ価格も低屈折レンズに比べかなり高くなることから、近視の重篤度が高い場合にのみ使用されることが多い）。したがって、前記改良組成物においても品揃えの一つとして低屈折レンズを与えるものが望まれるが、モノマー組成を調整して屈折率を低くしようとした場合には、フォトクロミック特性、耐穿孔加工強度、吸水率のいずれかの物性が低下してしまい物性バランスの良好なレンズが得られないという問題があった。
【００１０】
そこで、本発明は、前記耐穿孔加工強度低下の問題を解決すると共に、吸水性の低い低屈折率のフォトクロミック性プラスチック眼鏡レンズを提供することを目的とする。
【課題を解決するための手段】
【００１１】
本発明者はこの問題に関して、鋭意検討を行った。その結果、前記改良組成物に特定の重合性プロピレングリコールモノマーを配合し、その組成を更に最適化することで、上記課題を解決できることを見出し、本発明を完成するに至った。
【００１２】
即ち、本発明は、
（Ｉ）：  （I-1）下式（１）で表される２官能重合性単量体からなる成分７〜２０質量％、（I-2）下式（２）で表される２官能重合性単量体からなる成分１０〜６０質量％、（I-3）下記式（３）で表される多官能重合性単量体からなる成分１〜１５質量％及び（I-4）前記（I-1）乃至（I-3）の何れにも該当しない重合性単量体からなる成分５〜８２質量％からなる重合性単量体組成物１００質量部並びに
（II）：  フォトクロミック化合物０．００１〜５質量部
を含有してなることを特徴とする重合硬化性組成物である。
【００１３】
【化１】
2005239887.tif 000002
【００１４】
｛式中、Ｒ１及びＲ２はそれぞれ独立に水素原子又はメチル基であり、Ｒ３及びＲ４はそれぞれ独立に水素原子又は炭素数１〜２のアルキル基であり、基−Ｘ−は−Ｏ−、−Ｓ−、−Ｓ（＝Ｏ）２−、−Ｃ（＝Ｏ）−Ｏ−、−ＣＨ２−、−ＣＨ＝ＣＨ−又は−Ｃ（ＣＨ３）２−で表される基であり、ｍ及びｎはｍ＋ｎが２〜３０となる整数である。｝
【００１５】
【化２】
2005239887.tif 000003
【００１６】
｛式中、Ｒ５及びＲ６は、それぞれ独立に水素原子又はメチル基であり、ｐは１〜４の整数である。｝
【００１７】
【化３】
2005239887.tif 000004
【００１８】
｛式中、Ｒ７は水素原子又はメチル基であり、基−Ｒ８−は−ＣＨ２ＣＨ２Ｏ−、−ＣＨ２ＣＨ（ＣＨ３）Ｏ−又は−Ｃ（＝Ｏ）ＣＨ２ＣＨ２ＣＨ２ＣＨ２ＣＨ２Ｏ−で表される基であり、Ｒ９は３〜６価の有機残基であり、ａは０〜３の整数であり、ｂは３〜６の整数である。｝
【発明の効果】
【００１９】
本発明の重合硬化性組成物は、退色速度が速いという優れたフォトクロミック特性を示し、しかも硬度や耐熱性、耐吸水性は実用的レベルであり、更にリムレス眼鏡に使用できる十分な耐穿孔加工強度をも兼ね備え、更に屈折率が低い硬化体を与えるという特徴を有する。このため本発明の重合硬化性組成物を硬化させて得られる本発明の眼鏡レンズは、重篤度の低い近視患者の視力矯正用眼鏡レンズとして使用したときに、適度な厚さ及び機械的強度を有することになる。即ち、本発明の眼鏡レンズは、重篤度の低い近視患者の視力矯正用のフォトクロミック眼鏡レンズとして特に優れたものである。
【発明を実施するための最良の形態】
【００２０】
本発明の重合硬化性組成物は特定の重合性単量体組成物（Ｉ）及びフォトクロミック化合物（II）を含有してなる。重合性単量体成分として上記特定の重合性単量体組成物（Ｉ）を用いることにより、硬化体は耐穿孔加工強度が高く吸水性が低く更にフォトクロミック特性が良好なものとなる。以下、先ず上記重合性単量体組成物（Ｉ）について説明する。
【００２１】
本発明で使用する重合性単量体組成物（Ｉ）は、下記成分（I-1）、（I-2）、（I-3）及び（I-4）からなる（これら成分の合計が１００質量％となる）。
（I-1）  前記式（１）で表される２官能重合性単量体からなる成分７〜２０質量％、
（I-2）  前記式（２）で表される２官能重合性単量体からなる成分１０〜６０質量％、
（I-3）  前記式（３）で表される多官能重合性単量体からなる成分１〜１５質量％及び
（I-4）  下記（I-1）乃至（I-3）の何れにも該当しない重合性単量体からなる成分５〜８２質量％。
【００２２】
なお、前記式（１）乃至（３）において、Ｒ１、Ｒ２、Ｒ５、Ｒ６及びＲ７は、それぞれ独立に水素原子又はメチル基を意味し、Ｒ３及びＲ４はそれぞれ独立に水素原子又は炭素数１〜２のアルキル基（即ち、メチル基又はエチル基）を意味する。また、基−Ｘ−は、−Ｏ−、−Ｓ−、−Ｓ（＝Ｏ）２−、−Ｃ（＝Ｏ）−Ｏ−、−ＣＨ２−、−ＣＨ＝ＣＨ−又は−Ｃ（ＣＨ３）２−で表される基を意味し、基−Ｒ８−は−ＣＨ２ＣＨ２Ｏ−、−ＣＨ２ＣＨ（ＣＨ３）Ｏ−又は−Ｃ（＝Ｏ）ＣＨ２ＣＨ２ＣＨ２ＣＨ２ＣＨ２Ｏ−で表される基を意味する。また、Ｒ９は３〜６価の有機残基を意味する。当該３〜６価の有機残基としては、下記に示すものが挙げられる。
【００２３】
【化４】
2005239887.tif 000005
【００２４】
さらに、ｍ及びｎはｍ＋ｎが２〜３０となる整数を意味し、ｐは１〜４の整数を意味し、ａ及びｂは夫々０〜３の整数及び３〜６の整数を意味する。
【００２５】
成分(I-1)を構成する前記式（１）で示される２官能重合性単量体は、ｍ＋ｎが８未満の場合には、前記特許文献１に開示されている従来組成物における（Ｃ）成分、すなわち、単独重合したときに得られる重合体のＬスケールロックウエル硬度が６０以上である２官能重合性単量体に含まれる重合性単量体（モノマー）であり、またｍ＋ｎが８以上の場合には従来組成物における（Ａ）成分、すなわち、単独重合したときに得られる重合体のＬスケールロックウエル硬度が４０以下である重合性単量体に含まれる重合性単量体（モノマー）である。なお、ここでいうＬスケールロックウエル硬度とは、ＪＩＳ  Ｋ７２０２に基づき決定される値であって、具体的には、硬化体試験片の表面に径６．３５０ｍｍの剛球からなる圧子を用いて、基準荷重である１０Ｋｇｆを加え、次に試験荷重である６０Ｋｇｆを加え、再び基準荷重に戻したとき、前後２回の基準荷重における圧子の浸入深さの差ｈ（単位ｍｍ）から、１３０−５００ｈという計算式により求めた値である。
【００２６】
(I-1)成分の２官能モノマーのうち、入手の容易さを考慮し、好適に使用できるものを具体的に例示すれば、２，２−ビス［４−（メタクリロイロキシポリエトキシ）フェニル］プロパン（ｍ＋ｎの平均値が２のもの）、同（ｍ＋ｎの平均値が２．６のもの）、同（ｍ＋ｎの平均値が４のもの）、同（ｍ＋ｎの平均値が１０のもの）、同（ｍ＋ｎの平均値が３０のもの）、２，２−ビス［４−（アクリロイロキシポリエトキシ）フェニル］プロパン（ｍ＋ｎの平均値が４のもの）、２，２−ビス［４−（メタクリロイロキシポリプロポキシ）フェニル］プロパン（ｍ＋ｎの平均値が４のもの）、同（ｍ＋ｎの平均値が１０のもの）、ビス［４−（メタクリロイロキシポリエトキシ）フェニル］メタン（ｍ＋ｎの平均値が４のもの）、ビス［４−（メタクリロイロキシポリエトキシ）フェニル］スルホン（ｍ＋ｎの平均値が４のもの）等が挙げられる。これらは、単独のものを使用してもよいし、２種類以上のものを混合して使用してもよい。
【００２７】
重合性組成物（Ｉ）中における成分（I-1）の含有量は、該組成物（Ｉ）中に含まれる全モノマー成分の総質量を基準として７〜２０質量％の範囲である必要がある。該成分の含有量が７質量％未満の場合には、リムレス眼鏡に必要とされる強度（靭性）が得られず、一方２０質量％を超える場合には、硬化体の屈折率を１．５３０以下に調整するのが困難となる。これらの理由から成分（I-1）の含有量は、上記基準で１０〜１８質量％であるのが好適である。
【００２８】
前記式（２）で示される２官能モノマーからなる成分(I-2)は、硬化体の屈折率を１．５３０以下、好ましくは１．５２８以下に調整する働きをすると共に硬化体の吸水率を低減させる働きをする。該２官能モノマーは従来組成物の（Ｃ）成分に該当する。前記式（２）で示されるモノマーのうち、入手の容易さを考慮し、好適に使用できるものを具体的に例示すれば、トリプロピレングリコールジメタクリレート、テトラプロピレングリコールジメタクリレート等を挙げることができる。これらは、単独のものを使用してもよいし、２種類以上のものを混合して使用してもよい。
【００２９】
重合性組成物（Ｉ）中における成分（I-2）の含有量は、該組成物（Ｉ）中に含まれる全モノマー成分の総質量を基準として１０〜６０質量％の範囲である必要がある。成分（Ｂ）の含有量が１０質量％未満の場合には、硬化体の屈折率を１．５３０以下、好ましくは１．５２８以下に調整するのが困難となるばかりでなく十分な低吸水性が得られない。一方６０質量％を超える場合には、リムレス眼鏡に必要とされる強度（靭性）が得られない。成分（I-2）の含有量は、上記基準で２０〜５５質量％であるのが好適である。
【００３０】
前記式（３）で示される多官能モノマーからなる成分(I-3)は、前記特許文献１に開示されている従来組成物における（Ｂ）成分、すなわち、単独重合したときに得られる重合体のＬスケールロックウエル硬度が６０以上である３官能以上の重合性単量体に相当する。該重合性単量体（モノマー）を使用することにより、特に退色半減期に代表されるフォトクロミック特性に優れた硬化体を得ることができる。前記特定多官能モノマーのうち、入手の容易さを考慮し、好適に使用できるものを具体的に例示すれば、トリメチロールプロパントリメタクリレート、トリメチロールプロパントリアクリレート、テトラメチロールメタントリメタクリレート、テトラメチロールメタントリアクリレート、トリメチロールプロパントリメタクリレート、テトラメチロールメタンテトラメタクリレート、テトラメチロールメタンテトラアクリレート、トリメチロールプロパントリエチレングリコールトリメタクリレート、トリメチロールプロパントリエチレングリコールトリアクリレート、エトキシ化ペンタエリスリトールテトラアクリレート、エトキシ化ペンタエリスリトールテトラメタクリレート、ペンタエリスリトールトリメタクリレート、ペンタエリスリトールテトラメタクリレート、カプロラクタン変性ジトリメチロールプロパンテトラアクリレート、カプロラクタン変性ジトリメチロールプロパンテトラメタクリレート、カプロラクタン変性ジペンタエリスリトールヘキサアクリレート等を挙げることができる。これらは、単独のものを使用してもよいし、２種類以上のものを混合して使用してもよい。
【００３１】
本発明の組成物における成分（I-3）の多官能モノマーの含有量は、組成物（Ｉ）中に含まれる全モノマー成分の総重量を基準として１〜１５質量％、好ましくは５〜１０質量％の範囲である必要がある。成分（I-3）の含有量が１質量％未満の場合には、十分なフォトクロミック特性が得られず、一方１５質量％を超える場合には、リムレス眼鏡に必要とされる強度（靭性）が得られない。
【００３２】
前記重合単量体組成物（Ｉ）は、更に成分（I-4）として前記（I-1）乃至（I-3）の何れにも該当しない重合性単量体（以下、他のモノマーともいう）を５〜８２質量％、好適には１７〜６５質量％含有する。当該他のモノマーとしては、例えば前記特許文献１（国際公開第０１／０５８５４号パンフレット）に開示されている硬化性組成物（従来組成物）で使用されている（Ａ）成分および（Ｃ）成分として例示されているモノマーの中で前記(I-1)〜(I-3)に該当しないものが好適に使用できるが、効果の観点から、当該（I-4）成分は、使用する(I-1)成分の種類に応じて、重合性単量体組成物（Ｉ）中に従来組成物の（Ａ）、（Ｂ）及び（Ｃ）の全ての成分が含まれるように選択されるのが好適である。
【００３３】
（I-4）成分として好適なモノマーを具体的に例示すれば、（Ａ）成分に該当するものとして平均分子量５２６のポリエチレングリコールメタクリレート、平均分子量３６０のポリエチレングリコールメタクリレート、平均分子量４７５のメチルエーテルポリエチレングリコールメタクリレート、平均分子量１０００のメチルエーテルポリエチレングリコールメタクリレート、平均分子量３７５のポリプロピレングリコールメタクリレート、平均分子量４３０のポリプロピレングリコールメタクリレート、ステアリルメタクリレート、ラウリルメタクリレート、エチレングリコールグリシジルエーテル、プロピレングリコールグリシジルエーテル、テトラエチレングリコールジアクリレート、ノナエチレングリコールジアクリレート等が使用できる。
【００３４】
また、（Ｃ）成分に該当するものとしては、ジエチレングリコールジメタクリレート、トリエチレングリコールジメタクリレート、テトラエチレングリコールジメタクリレート、ノナエチレングリコールジメタクリレート、ノナプロピレングリコールジメタクリレート、エチレングリコールビスグリシジルメタクリレート、１，４−ブチレングリコールジメタクリレート、１，９−ノニレングリコールジメタクリレート、ネオペンチレングリコールジメタクリレート等が使用できる。
【００３５】
更にその他モノマーとしては、（Ａ）成分および（Ｃ）成分以外に該当する重合性モノマーとして、ジアリルフタレート、ジアリルイソフタレート、酒石酸ジアリル等の多価アリル化合物；グリシジルアクリレート、グリシジルメタクリレート、アクリル酸メチル、メタクリル酸メチル、メタクリル酸ベンジル等のアクリル酸エステル化合物及びメタクリル酸エステル化合物；スチレン、クロロスチレン、メチルスチレン、ビニルナフタレン、α−メチルスチレンダイマー、ブロモスチレン、ジビニルベンゼン等のビニル化合物等も使用できる。
【００３６】
本発明の重合硬化性組成物は、成分(II)としてフォトクロミック化合物を含有する。フォトクロミック化合物としては、クロメン化合物、フルギミド化合物、スピロオキサジン化合物等の公知のフォトクロミック化合物が特に限定されず使用できるが、分子量が２００以上、特に５００以上の高分子量フォトクロミック化合物を用いたときに本発明の効果（特に硬化体としたときに良好なフォトクロミック特性を示すという効果）が顕著であることからこのようなフォトクロミック化合物を使用するのが好適である。これらフォトクロミック化合物の中でも、クロメン化合物は、フォトクロミック特性が他の系列の化合物よりも高く、又発色濃度、退色速度等も優れているため、特に好適に使用することができる。本発明で好適に使用できるフォトクロミック化合物を具体的に例示すれば、次のようなものを挙げることができる。なお、これら化合物は単独で使用することもできるが、通常は発色時の色調を調整するため１種若しくは２種以上の他のフォトクロミック化合物（下記化合物およびそれ以外のフォトクロミック化合物を含む）と併用することが多い。
【００３７】
【化５】
2005239887.tif 000006
【００３８】
分子量３７６
【００３９】
【化６】
2005239887.tif 000007
【００４０】
分子量５１５
【００４１】
【化７】
2005239887.tif 000008
【００４２】
分子量５２２
【００４３】
【化８】
2005239887.tif 000009
【００４４】
分子量５４７
【００４５】
【化９】
2005239887.tif 000010
【００４６】
分子量５６１
【００４７】
【化１０】
2005239887.tif 000011
【００４８】
分子量５６８
【００４９】
【化１１】
2005239887.tif 000012
【００５０】
分子量６７３
【００５１】
【化１２】
2005239887.tif 000013
【００５２】
分子量６８１
本発明の硬化性組成物中におけるフォトクロミック化合物の量は、前記（Ｉ）の重合性単量体組成物１００質量部に対して０．００１〜５質量部である必要がある。フォトクロミック化合物の含有量が上記基準で０・００１質量部未満のときは十分な発色濃度が得られず、５質量部を超える場合には均一分散させるのが困難となる。発色濃度及び均一分散性の観点から、フォトクロミック化合物の含有量は上記基準で０．０１〜２質量部であるのが好適である。
【００５３】
なお、上記硬化性組成物においては、本発明の効果を阻害しない範囲内で、フォトクロミック化合物の耐久性の向上、発色速度の向上、退色速度の向上や成形性の向上のために、添加剤を更に添加することもできる。好適に使用できる添加剤としては、界面活性剤、酸化防止剤、ラジカル捕捉剤、紫外線安定剤、紫外線吸収剤、離型剤、着色防止剤、帯電防止剤、蛍光染料、染料、顔料、香料等を挙げることができる。
【００５４】
界面活性剤の添加量は、全重合性単量体１００質量部に対して０〜２０質量部であるのが好適であり、酸化防止剤、ラジカル捕捉剤、紫外線安定剤、紫外線吸収剤、離型剤、着色防止剤、帯電防止剤、蛍光染料、染料、顔料および香料等の添加量は、夫々全重合性単量体１００質量部に対して０〜２質量部であるのが好適である。
【００５５】
上記硬化性組成物を硬化させて硬化体を製造する方法は特に限定されず、所定量の各成分を量り取り適宜混合して本発明の重合硬化性組成物を調整した後、熱重合及び／又は光重合により硬化させればよい。このとき、必要に応じて重合開始剤を使用することもできる。
【００５６】
熱による硬化に用いられる重合開始剤については特に制限されないが、具体的には、ベンゾイルパーオキサイド、ｐ−クロロベンゾイルパーオキサイド、デカノイルパーオキサイド、ラウロイルパーオキサイド、アセチルパーオキサイド等のジアシルパーオキサイド；ｔ−ブチルパーオキシ−２−エチルヘキサノエート、ｔ−ブチルパーオキシジカーボネート、クミルパーオキシネオデカネート、ｔ−ブチルパーオキシベンゾエート、ｔ−ブチルパーオキシイソブチレート等のパーオキシエステル；ジイソプロピルパーオキシジカーボネート、ジ−２−エチルヘキシルパーオキシジカーボネート、ジ−ｓｅｃ−ブチルオキシカーボネート等のパーカーボネート類；２，２’−アゾビスイソブチロニトリル、２，２’−アゾビス（４−ジメチルバレロニトリル）、２，２’−アゾビス（２−メチルブチロニトリル）、１，１’−アゾビス（シクロヘキサン−１−カーボニトリル）等のアゾ化合物等を挙げることができる。
【００５７】
また、光による硬化に用いられる重合開始剤についても特に制限されないが、具体的には、ベンゾイン、ベンゾインメチルエーテル、ベンゾインブチルエーテル、ベンゾフェノール、アセトフェノン、４，４’−ジクロロベンゾフェノン、ジエトキシアセトフェノン、２−ヒドロキシ−２−メチル−１−フェニルプロパン−１−オン、ベンジルメチルケタール、１−（４−イソプロピルフェニル）−２−ヒドロキシ−２−メチルプロパン−１−オン、１−ヒドロキシシクロヘキシルフェニルケトン、２−イソプロピルチオキサントン、ビス（２，４，６−トリメチルベンゾイル）フェニルフォスフィンオキサイド、ビス（２，６−ジメトキシベンゾイル）−２，４，４−トリメチルペンチルフォスフィンオキサイド等を挙げることができる。
【００５８】
該重合開始剤の量は特に限定されないが、重合を十分に進行させ、かつ過剰な重合開始剤を硬化体中に残さないとの観点から、全重合性単量体１００質量部に対して０．００１〜１０質量部、特に０．０１〜３質量部であるのが好適である。
【００５９】
本発明の重合硬化性組成物を硬化させることにより得られる硬化体はフォトクロミック特性、硬度および強度（靭性）が高いと優れた特徴を有する。該硬化体は、このような優れた特徴を有するため、光学物品、特にリムレス眼鏡用のフォトクロミック性プラスチックレンズ基材として特に好適に使用できる。本発明の硬化体をこのような用途に使用する場合には、適当な形状に成型、加工されたレンズ基材をそのままレンズとして使用することもできるが、必要に応じて表面加工を施してレンズとすることもできる。即ち、シランカップリング剤やケイ素、ジルコニウム、アンチモン、アルミニウム、スズ、タングステン等のゾル成分を主成分とするハードコート剤による処理、ＳｉＯ２、ＴｉＯ２、ＺｒＯ２等の金属酸化物の薄膜の蒸着や有機高分子の薄膜の塗布による反射防止処理等を施し、レンズとすることができる。
【００６０】
本発明の重合硬化性組成物の硬化体からなるフォトクロミックプラスチックレンズは、高分子マトリックス中にフォトクロミック化合物が分散した成型体からなる眼鏡レンズであるが、該眼鏡レンズは次のような優れた特徴を有する。即ち、該眼鏡レンズに紫外線を照射してフォトクロミック化合物を発色状態にした後に紫外線照射を止めたときの退色半減期が４分以下、好ましくは２分以下であり、吸水率が３％以下、好ましくは２．５％以下であり、屈折率が１．５１８〜１．５３０、好ましくは１．５２０〜１．５２８であり、且つ以下に定義される引張り強度が１５Ｋｇｆ以上であるという特徴を有する。
【００６１】
ここで、「退色半減期」とは、「眼鏡レンズに紫外線を照射してフォトクロミック化合物を発色状態にした後に紫外線照射を止めたときに、発色時の最大波長における吸光度が発色時の１／２まで低下するのに要する時間」を意味し、フォトクロミック特性のうち最も重要な特性のひとつである退色速度の指標となる値である。本発明の眼鏡レンズにおいてはフォトクロミック化合物の退色半減期が、溶液中の該フォトクロミック化合物の退色半減期の１０倍以内、好ましくは７倍以内、特に好ましくは５倍以内となり、レンズにおける退色半減期が４分以内、好適には２．５分以内となる。なお、上記フォトクロミック化合物溶液の溶媒は特に限定されないが、基準となる溶媒としてエチレングリコールジメチルエーテルを挙げることができる。
【００６２】
また「引張り強度」とは、耐穿孔加工強度の指標となるものであり、「眼鏡レンズの重心又はその近傍を通り且つ該レンズ基材を横断する任意の直線とレンズ基材周縁との２つの交点からそれぞれ４ｍｍ内側の当該直線上の２点をそれぞれ中心として、該レンズに直径２ｍｍφの２つの穴をドリル加工により穿孔し、次いで得られた２つの穿孔に夫々直径１．６ｍｍφのステンレス製の棒を貫通せしめた後にこれら２本の棒を夫々引張り試験機の上下のチャックに固定し、５ｍｍ／分の速度で引張り試験を行なったときの引張り強度」を意味する。眼鏡レンズは、通常厚さが１〜５ｍｍの湾曲していてもよい、主表面の表面積が１０〜４０ｃｍ２の盤上体であるので、該引張り強度は、このような試験片を作製し、その試験片についてその重心又はその近傍を通り且つ試験片を横断する任意の直線と基板周縁との２つの交点からそれぞれ４ｍｍ内側の当該直線上の２点をそれぞれ中心として、試験片に直径２ｍｍφの２つの穴をドリル加工により穿孔し、次いで得られた２つの穿孔に夫々直径１．６ｍｍφのステンレス製の棒を貫通せしめた後にこれら２本の棒を夫々引張り試験機の上下のチャックに固定し、５ｍｍ／分の速度で引張り試験を行なったときの引張り強度であるとも言える。このような引張り強度試験においては、試験片の破壊は通常ドリル穿孔された孔の近傍で起こり、通常眼鏡レンズとして使用されるものに関しては、引張り強度は基材の形状には殆ど影響を受けない。但し、上記引張り強度を実際の眼鏡レンズの耐穿孔加工強度の指標とする場合には、実際に使用する形状に加工した眼鏡レンズについてリムレスフレーム（即ち、蝶番と連結したアーム部材）を取り付けるときと同じかほぼ同じ位置となるように２つの孔の内の１つを穿孔し、引張り試験を行なうのが好適である。
【００６３】
リムレス眼鏡に使用し得る引張り強度は、１５Ｋｇｆ以上、好ましくは２０Ｋｇｆ以上であり、引張り強度が１５Ｋｇｆ以上であることは、リムレス眼鏡のモニター使用において良好な結果を示すこと及び基材の任意の位置にドリル加工により直径２ｍｍφの穴を２１００ｒｐｍの回転数で激しく（目安として、１穴／１秒以内の速度で）穿孔した時に、大きなクラックが入らない（クラックの長さが０．４ｍｍ以内に収まる）ことに対応している。
【００６４】
また、吸水率とは、物質の水分の吸収率を表す指標であり、次のようにして測定されるものである。即ち、湿潤状態の試料の表面水を完全に拭い去って表面乾燥飽水状態としそのときの質量（Ａ）を測定し、次いで試料を１００〜１１０℃の温度で定質量となるまで乾燥しその状態（絶対乾燥状態）の質量（Ｂ）を測定し、次式に従って求められるものである。
【００６５】
吸水率＝｛（Ｂ−Ａ）／Ａ｝×１００（％）
なお、湿潤状態とは試料の表面の全面に水分が付着している状態を言い、湿潤状態の表面水を完全に拭い去った状態を表面乾燥飽水状態。また、絶対乾燥状態とは、表面乾燥飽水状態の試料を １００〜１１０℃の温度で定質量となるまで乾燥させた状態を言う。
以下、実施例によって本発明をさらに詳細に説明するが、本発明はこれらの実施例に限定されるものではない。以下に実施例で使用した化合物の略号と名称を示す。
【００６６】
（I-1）成分の２官能モノマー
ＢＰＥ１００：２，２−ビス（４−メタクリロイルオキシポリエトキシフェニル）プロパン（ｍ＋ｎの平均値は２．６）
ＢＰＥ２００：２，２−ビス（４−メタクリロイルオキシポリエトキシフェニル）プロパン（ｍ＋ｎの平均値は４）
ＢＰＥ５００：２，２−ビス（４−メタクリロイルオキシポリエトキシフェニル）プロパン（ｍ＋ｎの平均値は１０）。
【００６７】
（I-2）成分の２官能モノマー
３ＰＧＸ：トリプロピレングリコールジメタクリレート
４ＰＧＸ：テトラプロピレングリコールジメタクリレート。
【００６８】
（I-3）成分の多官能モノマー
ＴＭＰＴ：トリメチロールプロパントリメタクリレート
ＴＭＰＴ３ＥＯ：エトキシ化トリメチロールプロパントリメタクリレート。
【００６９】
（I-4）成分のモノマー
（Ａ）成分に該当するもの
Ａ２００：テトラエチレングリコールジアクリレート
Ａ４００：ノナエチレングリコールジアクリレート
（Ｃ）成分に該当するもの
ＫＴ−０４：テトラエチレングリコールジメタクリレート
（Ａ）成分、（Ｃ）成分以外のモノマーに該当するもの
Ｍ９０Ｇ：平均分子量４７５のメチルエーテルポリエチレングリコールメタクリレート
ＧＭＡ：グリシジルメタクリレート
αＭＳ：αメチルスチレン
ＭＳＤ：αメチルスチレンダイマー。
【００７０】
(II)フォトクロミック化合物
クロメン１：下記構造の化合物（該化合物のエチレングリコールジメチルエーテル（ＥＧＤＭＥ）溶液における退色半減期は０．４分である。）
【００７１】
【化１３】
2005239887.tif 000014
【００７２】
クロメン２：下記構造の化合物（該化合物のエチレングリコールジメチルエーテル（ＥＧＤＭＥ）溶液における退色半減期は０．３分である。）
【００７３】
【化１４】
2005239887.tif 000015
【００７４】
(III)添加剤
Ｔｗｅｅｎ２０：ポリオキシエチレン（２０）ソルビタンモノラウレート。
【００７５】
(IV)熱重合開始剤
パーブチルＮＤ：ｔ−ブチルパーオキシネオデカノエート。
パーオクタＯ：１，１，３，３−テトラメチルブチルパーオキシ−２−エチルヘキサノエート
パーブチルＯ：ｔ−ブチルパーオキシ−２−エチルヘキサノエート。
【００７６】
以下に、得られた硬化体のフォトクロミック特性及び強度特性、及び吸水性の評価方法を示す。
【００７７】
（１）強度特性
得られた硬化体を用いて厚さ２ｍｍ、直径５ｃｍφの円盤状の試験片を成形した後に該円盤状試験片の直径となる線上に周縁からそれぞれ４ｍｍの点を中心とした直径２ｍｍφの２つの穴をドリル加工により穿孔し、得られた２つの穿孔に夫々直径１．６ｍｍφのステンレス製の棒を貫通せしめ、試験片を貫通した状態でこれら２本の棒を夫々引張り試験機の上下のチャックに固定し、５ｍｍ／分の速度で引張り試験を行なったときの引張り強度を測定した。
【００７８】
（２）吸水性
得られた硬化体を蒸留水の入った容器に投入し、空気循環式オーブンで該容器を７０℃に加熱し、適宜硬化体を取り出し質量を測定し、質量が一定になったところで加熱を止め、硬化体の質量を測定し、容器投入前の乾固した状態の硬化体質量から、吸水率を求めた。
【００７９】
（３）屈折率
アタゴ（株）製アッベ屈折計を用いて、２０℃における屈折率を測定した。接触液にはブロモナフタレンを使用した。
【００８０】
（４）フォトクロミック特性
得られた硬化体（厚み２ｍｍ、直径５ｃmの円盤状）に、浜松ホトニクス製のキセノンランプＬ−２４８０（３００Ｗ）ＳＨＬ−１００をエアロマスフィルター（コーニング社製）を介して２０℃±１℃、重合体表面でのビーム強度３６５ｎｍ＝２．４ｍＷ／ｃｍ２，２４５ｎｍ＝２４μＷ／ｃｍ２で１２０秒間照射して発色させ、前記試料のフォトクロミック特性を測定した。各フォトクロミック特性は次の方法で評価した。
【００８１】
(i)  最大吸収波長（λｍａｘ）：  （株）大塚電子工業製の分光光度計（瞬間マルチチャンネルフォトディテクターＭＣＰＤ１０００）により求めた発色後の最大吸収波長である。該最大吸収波長は、発色時の色調に関係する。
【００８２】
(ii)  発色濃度｛ε（１２０）−ε（０）｝：  前記最大吸収波長における、１２０秒間光照射した後の吸光度｛ε（１２０）｝と上記ε（０）との差。この値が高いほどフォトクロミック性が優れているといえる。
【００８３】
(iii)  退色半減期〔ｔ１／２(min.)〕：  １２０秒間光照射後、光の照射を止めたときに、試料の前記最大波長における吸光度が｛ε（１２０）−ε（０）｝の１／２まで低下するのに要する時間。この時間が短いほど退色速度が速くフォトクロミック性が優れているといえる。
【００８４】
実施例１
ＢＰＥ１００：１７質量部、３ＰＧＸ：５５質量部、ＴＭＰＴ：５質量部、Ａ２００：５質量部、ＧＭＡ：１０質量部、αＭＳ：７質量部、ＭＳＤ：１質量部を十分混合した。これにクロメン１を０．０３質量部、熱重合開始剤としてパーブチルＮＤを１質量部、ならびにパーオクタＯを０．１質量部添加し十分に混合した。この混合液をガラスモールドとエチレン−酢酸ビニル共重合体からなるガスケットで構成された鋳型の中に注入した。９０℃で２時間熱重合させた後、硬化体を鋳型のガラス型から取り外した。次いで得られた硬化体のフォトクロミック特性及び強度特性、さらに吸水性の評価を行なった。その結果を表１に示した。なお、表１におけるＥＧＤＭＥ溶液の退色半減期は、同一濃度のＥＧＤＭＥを調製し別途測定したものである。
【００８５】
【表１】
2005239887.tif 000016
【００８６】
実施例２
ＢＰＥ１００：１７質量部、３ＰＧＸ：５０質量部、ＴＭＰＴ：５質量部、Ｍ９０Ｇ：５質量部、Ａ２００：５質量部、ＧＭＡ：１０質量部、αＭＳ：７質量部、ＭＳＤ：１質量部を十分混合した。これにクロメン１を０．０３質量部、熱重合開始剤としてパーブチルＮＤを１質量部、ならびにパーオクタＯを０．１質量部添加し十分に混合した。この混合液をガラスモールドとエチレン−酢酸ビニル共重合体からなるガスケットで構成された鋳型の中に注入した。９０℃で５時間熱重合させた後、硬化体を鋳型のガラス型から取り外した。次いで、得られた硬化体のフォトクロミック特性及び強度特性の評価を行なった。結果を表１に併せて示した。
【００８７】
実施例３〜１０
実施例１と同様に、表１記載の重合硬化性組成物を重合し硬化体を得、得られた硬化体のフォトクロミック特性及び強度特性の評価を行なった。その結果を表１に示した。
【００８８】
比較例１
ＢＰＥ１００：５０質量部、ＴＭＰＴ：５質量部、ＫＴ−０４：２２質量部、Ａ２００：５質量部、ＧＭＡ：１０質量部、αＭＳ：７質量部、ＭＳＤ：１質量部を十分混合した。これにクロメン１を０．０３質量部、熱重合開始剤としてパーブチルＮＤを１質量部、ならびにパーオクタＯを０．１質量部添加し十分に混合した。この混合液をガラスモールドとエチレン−酢酸ビニル共重合体からなるガスケットで構成された鋳型の中に注入した。９５℃で５時間熱重合させた後、硬化体を鋳型のガラス型から取り外した。得られた硬化体のフォトクロミック特性及び強度特性の評価結果を行い、その結果を表１に示した。
【００８９】
比較例２〜６
比較例１と同様に、表１記載の重合硬化性組成物を重合し硬化体を得た。得られた硬化体のフォトクロミック特性及び強度特性の評価結果を表１に示した。
【００９０】
表１から、本発明の重合硬化性組成物から得られる硬化体は、優れたフォトクロミック特性や耐吸水性を有し、且つリムレス眼鏡に使用し得る強度を有し、低屈折率が１．５００〜１．５３０に調整されている。一方、（I-1）成分の２官能モノマー及び（I-2）成分のモノマー、（I-3）の多官能モノマーの配合割合が本発明で規定する範囲から外れる場合には、屈折率が１．５３０を超えるか、十分なフォトクロミック特性が得られないか、もしくは吸水性が高いか、もしくは強度の低下がみられ、結果として良好な物性バランスが得られていない。